СЫРЬЕВАЯ СМЕСЬ ДЛЯ ПРОИЗВОДСТВА ПОРИСТОГО ЗАПОЛНИТЕЛЯ
RAW MIX FOR POROUS FILLER PRODUCTION

Изобретение относится к производству пористых заполнителей для бетонов.
Известна сырьевая смесь для производства пористого заполнителя, содержащая, мас.%: шлак ГРЭС 56,0-64,0; отсевы дробления андезита 20,0-27,0; возврат 16,0-17,0 [1].
Задачей изобретения является повышение прочности пористого заполнителя, полученного из сырьевой смеси.
Технический результат достигается тем, что сырьевая смесь для производства пористого заполнителя, содержащая шлак ГРЭС и отсевы дробления андезита, дополнительно содержит бентонит и шлам бората кальция при следующем соотношении компонентов, мас.%: шлак ГРЭС 48,0-57,0; отсевы дробления андезита 20,0-25,0; бентонит 20,0-25,0; шлам бората кальция 2,0-3,0.
В таблице приведены составы сырьевой смеси для производства пористого заполнителя.
Таблица
Компоненты
Состав, мас.%:
1
2
3
Шлак ГРЭС
57,0
52,5
48,0
Отсевы дробления андезита
20,0
22,5
25,0
Бентонит
20,0
22,5
25,0
Шлам бората кальция
3,0
2,5
2,0
Прочность на сжатие, МПа
не менее 1
не менее 1
не менее 1
В составе сырьевой смеси для производства пористого заполнителя могут быть использованы шлаки ГРЭС, включающие не более 5 мас.% топливных остатков.
2
2
3
2
3
3
Могут быть использованы бентониты, содержащие, мас.%: SiO 64,7-73,0; AlO 9,87-13,41; FeO 1,92-2,72; CaO 0,98-1,6; MgO 2,13-2,99; SO 0,51-0,81; п.п.п.11,45-14,32.
2
2
3
2
Шлам бората кальция содержит, мас.%: SiO 0,15; BO 41,68; CaO 36,29; NaO 16,0; п.п.п.46,0.
Компоненты сырьевой смеси дозируют в требуемых количествах. Отсевы дробления андезита размалывают до полного прохождения через сетку №014, смешивают со шлаком ГРЭС, шламом бората кальция и бентонитом. Полученную смесь увлажняют до 18-24% и формуют из нее гранулы размером 20-40 мм, которые сушат и обжигают при температуре 1000°С.
Источник информации
1. SU 1551683, С04В 18/04, 1990.